(57)【要約】【課題】高い防水性と透湿性とを有するとともに高強度で耐久性に優れ、安価で速やかに製造できる透湿防水シート及びその製造方法を提供する。【解決手段】透湿防水シート１は、透湿性樹脂を含むホットメルト接着剤で形成された不織繊維２１による水滴非透過性で透湿性の間隙、多孔及び／又は融着部位２１ｂを有しホットメルト接着剤による接着性を有する透湿接着層２０の両面に、不織シート１０，３０が透湿接着層２０の一部の融着部位２１ｂで夫々融着しているものであり、その製造方法は、ホットメルト接着剤を熱溶融し、これを第１不織シートに吹き付けて不織繊維同士を重ねたホットウェブを形成し、これに第２不織シートを重ね、第１不織シート、ホットウェブ、及び第２不織シートからなる積層体に熱圧着加工を施して不織繊維を押し潰しながらそれら同士を融着させつつ第１及び第２不織シートをホットウェブに圧着して透湿接着層２０を形成するものである。【選択図】図１
2019014072.tif 000002
【特許請求の範囲】
【請求項１】
透湿性樹脂を含むホットメルト接着剤で形成された不織繊維による水滴非透過性で透湿性の間隙、多孔及び／又は融着部位を有し前記ホットメルト接着剤による接着性を有する透湿接着層の両面に、不織シートが前記透湿接着層の一部の前記融着部位で夫々融着していることを特徴とする透湿防水シート。
【請求項２】
前記透湿性樹脂の主成分が、飽和ポリエステル樹脂であることを特徴とする請求項１に記載の透湿防水シート。
【請求項３】
前記透湿性樹脂が、反応性ウレタンプレポリマーを含んでいることを特徴とする請求項２に記載の透湿防水シート。
【請求項４】
前記不織シートが、メルトブローン不織シートとスパンボンド不織シートとの積層シートであることを特徴とする請求項１から３のいずれかに記載の透湿防水シート。
【請求項５】
前記融着部位が、前記透湿接着層と前記不織シートとの界面で、前記メルトブローン不織シートのメルトブローン繊維及び／又はスパンボンド不織シートのスパンボンド繊維に面接触して融着していることを特徴とする請求項４に記載の透湿防水シート。
【請求項６】
前記透湿接着層の目付が、１０〜５０ｇ／ｍ２であることを特徴とする請求項１から５のいずれかに記載の透湿防水シート。
【請求項７】
透湿性樹脂を含むホットメルト接着剤を熱溶融する工程と、これを第１不織シートの一方の面に吹き付けて不織繊維同士を重ねたホットウェブを形成する工程と、前記ホットウェブに第２不織シートを重ねる工程と、前記第１不織シート、前記ホットウェブ、及び前記第２不織シートからなる積層体に熱圧着加工を施すことにより前記不織繊維の少なくとも一部を押し潰しながらそれら同士を融着させつつ前記第１不織シート及び前記第２不織シートを前記ホットウェブに圧着してそれら不織シートに挟まれた透湿接着層を形成する工程とを、有することを特徴とする透湿防水シートの製造方法。
【請求項８】
前記ホットウェブ中の前記不織繊維が、最大で５０μｍの繊維径を有していることを特徴とする請求項７に記載の透湿防水シートの製造方法。
【請求項９】
前記熱圧着加工を施す際の前記不織繊維が、未硬化であることを特徴とする請求項７又は８に記載の透湿防水シートの製造方法。
【発明の詳細な説明】
【技術分野】
【０００１】
本発明は、高い防水性、透湿性、防水性、及び耐久性を示す透湿防水シート、並びにその製造方法に関する。
【背景技術】
【０００２】
木造家屋内へ浸入した雨滴、及び呼吸や暖房・風呂・調理の際に生じた水蒸気に起因して外壁内や小屋裏や床下に発生した結露が、木造家屋の躯体である木材を腐朽させることが知られている。これを防ぐため、防水性と透湿性とを有する透湿防水シートが、屋根や外壁の下地に用いられている。透湿防水シートは、防水性を有していることによって木造家屋内への雨滴の浸入を防ぐとともに、透湿性を有していることによって蒸気を透過させて木造家屋の外へこれを放出する。このように、木造家屋の不朽防止を目的として用いられる透湿防水シートは、ハウスラップ材とも呼ばれている。
【０００３】
透湿防水シートとして、多孔質又は無孔質の透湿防水性フィルムの一方の面に金属蒸着層及び保護層が積層され、それの他方の面に布帛が積層された多層構造を有するハウスラップ材が、特許文献１に開示されている。このハウスラップ材の透湿性及び防水性は、透湿防水性フィルム材質に依存している。このような透湿防水性フィルムは高価であり、かつ布帛や保護層を積層する工程で皺を生じ易いので、製造コストを高騰させたり、皺による不良品を生じさせたりしている。また、透湿防水性フィルムと保護層や布帛とを積層させる際、これらが剥離しないように、接着剤を介して積層させることを要する。接着剤が透湿防水性フィルムの表面を覆うことにより、透湿防水性フィルムの多孔が塞がれるので、それの透湿度の低下を招き、ハウスラップ材の透湿性が損なわれる。
【０００４】
一方、複数の単繊維同士が相互に押し潰されてフィルム状となっている表面層を有する熱可塑性合成繊維製の上層と、積層不織シートである下層とを、有する透湿防水性不織シートが、特許文献２に開示されている。この透湿防水性不織シートは、熱ロール間を通過させて行われる熱圧着によって上層表面の短繊維同士を押し潰して表面層を形成した後、さらに上層と下層とを重ね合わせて再度熱圧着させて製造される。この透湿防水性不織シートによれば、高価で皺を生じ易い透湿防水性フィルムを要しないので、安価な原材料を用いて歩留まりよく製造することができる。
【０００５】
しかし、特許文献２の透湿防水性シートは、不織シートである上層と下層とを熱圧着だけで接合しているので両者の接着力に乏しく、両者間で剥離を生じ易い。そのため、例えばＪＩＳ  Ａ６１１１（２０１６）に規定された耐久性において、８ｋＰａ以上という水圧を上回るほどの強度を付与するのが困難である。また、表面層の形成及び上下層の積層という少なくとも二度の熱圧着工程を要するので、製造工程が煩雑化し、製造コストの高騰を招来している。
【先行技術文献】
【特許文献】
【０００６】
【特許文献１】特開２０１３−７６２１０号公報
【特許文献２】特開平６−２００４６４号公報
【発明の概要】
【発明が解決しようとする課題】
【０００７】
本発明は前記の課題を解決するためになされたもので、高い防水性と透湿性とを有するとともに高強度で耐久性に優れ、安価で速やかに製造できる透湿防水シート及びその製造方法を提供することを目的とする。
【課題を解決するための手段】
【０００８】
前記の目的を達成するためになされた本発明の透湿防水シートは、透湿性樹脂を含むホットメルト接着剤で形成された不織繊維による水滴非透過性で透湿性の間隙、多孔及び／又は融着部位を有し前記ホットメルト接着剤による接着性を有する透湿接着層の両面に、不織シートが前記透湿接着層の一部の前記融着部位で夫々融着しているものである。
【０００９】
透湿防水シートは、例えば、前記透湿性樹脂の主成分が、飽和ポリエステル樹脂であるものが挙げられる。
【００１０】
透湿防水シートは、前記透湿性樹脂が反応性ウレタンプレポリマーを含んでいることが好ましい。
【００１１】
透湿防水シートは、前記不織シートが、メルトブローン不織シートとスパンボンド不織シートとの積層シートであってもよい。
【００１２】
透湿防水シートは、例えば、前記融着部位が、前記透湿接着層と前記不織シートとの界面で、前記メルトブローン不織シートのメルトブローン繊維及び／又はスパンボンド不織シートのスパンボンド繊維に面接触して融着しているものが挙げられる。
【００１３】
透湿防水シートは、前記透湿接着層の目付が、１０〜５０ｇ／ｍ２であることが好ましい。
【００１４】
本発明の透湿防水シートの製造方法は、透湿性樹脂を含むホットメルト接着剤を熱溶融する工程と、これを第１不織シートの一方の面に吹き付けて不織繊維同士を重ねたホットウェブを形成する工程と、前記ホットウェブに第２不織シートを重ねる工程と、前記第１不織シート、前記ホットウェブ、及び前記第２不織シートからなる積層体に熱圧着加工を施すことにより前記不織繊維の少なくとも一部を押し潰しながらそれら同士を融着させつつ前記第１不織シート及び前記第２不織シートを前記ホットウェブに圧着してそれら不織シートに挟まれた透湿接着層を形成する工程とを、有するものである。
【００１５】
透湿防水シートの製造方法は、前記ホットウェブ中の前記不織繊維が、最大で５０μｍの繊維径を有していることが好ましい。
【００１６】
透湿防水シートの製造方法は、前記熱圧着加工を施す際の前記不織繊維が、未硬化であってもよい。
【発明の効果】
【００１７】
本発明の透湿防水シートは、透湿性樹脂を含むホットメルト接着剤製透湿接着層の不織繊維が、繊維形状を維持していることにより水滴を透過させずかつ蒸気粒子を透過させる大きさの微細な間隙や多孔を形成し、かつこの不織繊維同士の融着によってシート状をなしつつ透湿性樹脂の透湿性により高強度と防水・透湿性とを発現する融着部位を有しているので、単に繊維形状を維持したまま重なり合ったり絡みあったりしているだけの繊維の集合体に比較して遥かに高い耐久性を示すとともに、高透湿性と高防水性とを兼ね備えている。
【００１８】
透湿防水シートにおいて、透湿樹脂の主成分が飽和ポリエステル樹脂であると、透湿接着層が高い接着力を発現して不織シートに確りと圧着してそれらを剥離させず、高い透湿性を有していることによって、シート状の融着部位であっても高い透湿性を得ることができ、加水分解し難いことによって高い耐久性を発現する。
【００１９】
透湿防水シートにおいて、不織シートがメルトブローン不織シートとスパンボンド不織シートとの積層シートであると、透湿防水シートが釘やつづり針のような留め具で建材に固定された際に、積層シート中のメルトブローン繊維が留め具に確りと絡みつくので、高い釘穴止水性を得ることができる。
【００２０】
透湿防水シートにおいて、透湿接着層と不織シートとの界面で、メルトブローン不織シートのメルトブローン繊維及び／又はスパンボンド不織シートのスパンボンド繊維に面接触して融着していると、融着部位がそれらの繊維の少なくとも一部を被覆して広範囲にわたって接着し、各層間の接着力を高めてそれらの剥離を防止できるので、透湿防水シートに一層高い強度を付与することができる。
【００２１】
透湿防水シートは、製造過程で皺を生じ易く高価な透湿防水フィルムを不要としているので、原材料コストも製造コストも低減でき、しかも汎用の材料で速やかに製造することができる。
【００２２】
本発明の透湿防水シートの製造方法によれば、圧着工程がたった１回で足りるので、透湿防水シートを速やかにかつ安価に製造できるとともに、透湿接着層を挟む不織シートの表面の過剰な平滑化を招来しない。そのため、この透湿防水シートを屋根のような高所に敷設する作業者の滑落を防止でき、作業者の安全と作業性の向上とに資する。
【図面の簡単な説明】
【００２３】
【図１】本発明を適用する透湿防水シートの一形態を示す模式断面図である。
【図２】本発明を適用する透湿防水シートの製造方法の一形態を示す模式図である。
【図３】本発明を適用する透湿防水シートの使用方法の一例を示す一部切欠斜視図である。
【発明を実施するための形態】
【００２４】
以下、本発明を実施するための形態を詳細に説明するが、本発明の範囲はこれらの形態に限定されるものではない。
【００２５】
本発明の透湿防水シートの一形態の模式断面図を、図１に示す。透湿防水シート１は、透湿接着層２０の両面に、不織シートであるベース層１０及び表面層３０が融着しているものである。ベース層１０と、透湿接着層２０と、表面層３０とは、この順で重ね合わされて積層している。透湿防水シート１は薄いシートであるので、柔軟であり、可撓性を有している。透湿防水シート１は、木造家屋の野地板や壁板のような建材に固定されるものである。
【００２６】
透湿接着層２０は、図１の部分拡大模式断面図に示されるように、無数の不織繊維２１の集合体である。不織繊維２１は、透湿性樹脂を含有するホットメルト接着剤をメルトブローン法によって紡糸された後、熱圧着ロール（図２参照）によって押し潰されて形成されている。それにより、透湿接着層２０は、繊維形状を保持している不織繊維２１が不規則に重なり合ったり絡み合ったりしている線条部位２１ａと、不織繊維２１の一部が押し潰しにより繊維形状を失って互いに融着した融着部位２１ｂとを、有している。
【００２７】
融着部位２１ｂの不織繊維２１は、熱圧着加工を経ることにより（図２参照）、未硬化の軟化状態で押し潰されて広がり、繊維形状を失って互いに融着してシートのような形態をなしている。そのため、透湿接着層２０とベース層１０及び表面層３０との界面２２に存在する融着部位２１ｂは、両層１０，３０の繊維に面接触してそれを覆いつつ融着している。その結果各層１０,２０，３０同士が強固に接着するので、透湿防水シート１は、ＪＩＳ  Ａ６１１１（２０１６）に規定された耐久性における８ｋＰａ以上の水圧に耐えうる防水性を示す。
【００２８】
しかもホットメルト接着剤によって形成されている透湿接着層２０は、透湿性樹脂を含有するので、シート状の融着部位２１ｂを有していても透湿性を損なわない。融着部位２１ｂは、透湿接着層２０中に無数に点在している。それにより透湿接着層２０の引張強度や引裂強度は、単に繊維形状を維持したまま重なり合ったり絡み合ったりしているだけの繊維の集合体に比較して遥かに高い。
【００２９】
線条部位２１ａ中、不織繊維２１は、重なり合いや絡み合いによって、それらの間で微細な間隙や多孔を形成している。さらに透湿接着層２０とベース層１０及び表面層３０との界面２２に存在する線条部位２１ａは、それの材料であるホットメルト接着剤の接着力によって両層１０，３０の繊維に、点接触して接着している。
【００３０】
この線条部位２１ａ中の間隙や多孔の幅は、１０〜８０μｍであることが好ましく、１０〜５０μｍであることがより好ましく、１０〜３０μｍであることがより好ましい。それによりこの間隙や多孔は、例えば、１００〜５００μｍの径を有する霧雨や、５００μｍを超える径を有する雨滴を透過させずに防水性を発現するとともに、ナノメートルオーダーの径を有する水蒸気粒子や湯気を透過するという透湿性をも発現する。
【００３１】
透湿接着層２０の目付は、１０〜５０ｇ／ｍ２であることが好ましく、１０〜３０ｇ／ｍ２であることがより好ましく、１０〜２０ｇ／ｍ２であることがより一層好ましい。目付が下限値未満であると、不織繊維２１が不足し、防水性のような強度や防水性が低下する。目付が上限値を超えると、不織繊維２１が過剰となり、防水性が向上する反面、間隙や多孔の過度な狭隘化を招来し透湿性が低下してしまう。
【００３２】
不織繊維２１を形成しているホットメルト接着剤の主成分は、透湿性と接着性とを発現する樹脂であり、このような樹脂として具体的に、飽和ポリエステル樹脂、ポリオレフィン樹脂、ポリウレタン樹脂、及びポリアミド樹脂が挙げられる。これらの中でも高透湿性、難加水分解性、及び易加工性の点から飽和ポリエステル樹脂であることが好ましく、より高い透湿性を有する点から非結晶性飽和ポリエステル樹脂であることがより好ましい。
【００３３】
飽和ポリエステル樹脂は、分子内に不飽和結合を有していないので、これを有する不飽和ポリエステル樹脂に比較して高い安定性と、加熱溶融性とを有している。非結晶性飽和ポリエステル樹脂は、ランダムに配列した分子鎖を有している。そのため分子鎖の密度が、規則的にかつ密に配列した分子鎖を有している結晶性飽和ポリエステル樹脂に比較して、疎であるので、この分子鎖の配列が水蒸気粒子の透過を妨げないことにより、非結晶性飽和ポリエステル樹脂は、高い透湿性を発現するものと考えられる。このような非結晶性飽和ポリエステル樹脂は、例えばＪＩＳ  Ｋ７１２２（１９８７）に準拠して転移熱測定を行った際、横軸を温度（℃）及び縦軸を示差走査熱量（Ｗ）として描いたチャートに、ガラス転移によるベースシフト及び／又は結晶化に起因する発熱ピークと、融解に起因する吸熱ピークとを示すことが好ましい。
【００３４】
飽和ポリエステル樹脂は、主鎖及び／又は側鎖に重合性の不飽和結合を有していない多価カルボン酸と多価アルコールとの共重合体である。この多価カルボン酸として、テレフタル酸、イソフタル酸、オルトフタル酸、テレフタル酸ジメチル、トリメリット酸、ピロメリット酸、α−ナフタレンジカルボン酸、β−ナフタレンジカルボン酸、及び２,６−ナフタレンジカルボン酸ジメチルのような芳香族多価カルボン酸；コハク酸、イタコン酸、アジピン酸、ピメリン酸、スベリン酸、アゼライン酸、セバシン酸、１,９−ノナンジカルボン酸、１,１２−ドデカンジカルボン酸、及びそれらのエステル誘導体のような脂肪族多価カルボン酸；１,４−シクロヘキサンジカルボン酸、テトラヒドロ無水フタル酸、及びヘキサヒドロ無水フタル酸のような脂環式多価カルボン酸が挙げられる。
【００３５】
また多価アルコールとして、エチレングリコール、ジエチレングリコール、トリエチレングリコール、１,２−プロパンジオール、１,３−プロパンジオール、２,２−ジエチル−１,３−プロパンジオール、１,３−ブタンジオール、１,４−ブタンジオール、１,５−ペンタンジオール、３−メチルペンタンジオール、２,２,３−トリメチルペンタンジオール、ネオペンチルグリコール、１，３−ヘキサンジオール、１，４−ヘキサンジオール、１,６−ヘキサンジオール、２，５−ヘキサンジオール、２−エチル−１,３−ヘキサンジオール、１，２−オクタンジオール、１,８−オクタンジオール、２−メチル１,８−オクタンジオール、１,１０−デカンジオール、１,１２−ドデカンジオール、及び１，１８−オクタデカンジオール、１，２０−エイコサンジオールのような脂肪族多価アルコール；１,４−シクロヘキサンジメタノール、及び水添ビスフェノールＡのような脂環式多価アルコール；カテコール、４−ｔ−ブチルカテコール、レゾルシノール、ヒドロキノン、２−ｔ−ブチルヒドロキノン、２,５−ジヒドロキシトルエン、２,６−ジヒドロキシトルエン、３,４−ジヒドロキシトルエン、１,３−ジヒドロキシナフタレン、１,５−ジヒドロキシナフタレン、１,６−ジヒドロキシナフタレン、２,３−ジヒドロキシナフタレン、２,６−ジヒドロキシナフタレン、２,７−ジヒドロキシナフタレン、２,２’−ジヒドロキシジフェニル、２,３−ジヒドロキシジフェニル、４,４’−ジヒドロキシジフェニル、ビスフェノールＡ、及びフロログリシノールのような芳香族多価アルコール；グリセリン、トリメチロールエタン、トリメチロールプロパン、ペンタエリスリトールのような多価アルコールが挙げられる。
【００３６】
飽和ポリエステル樹脂は、これらの多価カルボン酸及び多価アルコールの構成単位を、夫々一種及び／又は複数種有する共重合体であることが好ましい。例えば、芳香族カルボン酸単位と、脂肪族及び／又は脂環式多価アルコール単位とを有する飽和ポリエステルは、非結晶性であるので好ましい。
【００３７】
飽和ポリエステル樹脂として、具体的に例えば、ポリエチレンテレフタレート、ポリブチレンテレフタレート、ポリエチレンナフタレート（２,６−ナフタレンジカルボン酸ジメチル（ＮＤＣ）とエチレングリコールとのエステル）、ポリブチレンナフタレート（ＮＤＣと１,３−プロパンジオール（ＰＤＯ）とのエステル）、ポリシクロヘキサンジメチルテレフタレート（テレフタル酸と１,４−シクロヘキサンジメタノール（ＣＨＤＭ）とのエステル）、ポリシクロヘキサンジメチルフタレート（ＮＤＣとＣＨＤＭとのエステル）、ポリトリメチレンテレフタレート（テレフタル酸とＰＤＯとのエステル）、及びポリトリメチレンナフタレート（ＮＤＣとＰＤＯとのエステル）から選ばれる少なくとも一種を好適に用いることができる。
【００３８】
飽和ポリエステル樹脂を主成分とするホットメルト接着剤によれば、メルトブローン法を用いて極細の不織繊維２１を簡易に製造できるとともに、加水分解し難い不織繊維２１を得ることができる。そのため、透湿防水シート１は蒸気や雨滴に曝されても、透湿性や接着性を損なわず、性能や強度の低下を招来しない。飽和ポリエステル樹脂の含有率は透湿性樹脂中、５０〜１００質量％であることが好ましく、６０〜１００質量％であることがより好ましく、７５〜１００質量％であることが一層好ましい。
【００３９】
このような飽和ポリエステル樹脂である透湿性樹脂を主成分とするホットメルト接着剤として、具体的に例えば、日本合成化学工業株式会社製のポリエスター（登録商標）シリーズ、及び東洋紡株式会社製のバイロン（登録商標）シリーズが挙げられる。
【００４０】
ホットメルト接着剤は、主成分としての飽和ポリエステル樹脂の他、反応性ウレタンプレポリマーを含有していてもよい。それによれば、透湿防水シート１の透湿性及び柔軟性並びに各層１０，２０，３０の接着強度を一層向上させることができる。反応性ウレタンプレポリマーは、空気中の湿気（水分）によって硬化する湿気硬化型のものであることが好ましい。このような反応性ウレタンプレポリマーは、ポリエステルポリオールとイソシアネート化合物とを反応させて得ることができる。
【００４１】
反応性ウレタンプレポリマーを形成するポリエステルポリオールは、多価カルボン酸と多価アルコールとの縮合反応によって得られる。多価カルボン酸として、上記の飽和ポリエステル樹脂を形成するものの他、シュウ酸、マロン酸、グルタル酸、メチルコハク酸、ジメチルマロン酸、β−メチルグルタル酸、エチルコハク酸、イソプロピルマロン酸、トリデカンジカルボン酸、テトラデカンジカルボン酸、ヘキサデカンジカルボン酸、オクタデカンジカルボン酸、エイコサンジカルボン酸、マレイン酸、フマル酸、シトラコン酸、及びメサコン酸のような炭素数２〜２４の脂肪族ジカルボン酸が挙げられる。
【００４２】
また、多価アルコールとして、上記の飽和ポリエステル樹脂を形成するものと同様の脂肪族多価アルコール、脂環式多価アルコール、及び／又は芳香族多価アルコールが挙げられる。
【００４３】
反応性ウレタンプレポリマーを形成するイソシアネート化合物として、例えば、メチレンジフェニルジイソシアネート（ＭＤＩ）、トリレンジイソシアネート（ＴＤＩ）、メチレンジフェニルジイソシアネートの水素添加物（水添ＭＤＩ），ヘキサメチレンジイソシアネート（ＨＭＤＩ）、及びイソフォロンジイソシアネート（ＩＰＤＩ）が挙げられる。
【００４４】
反応性ウレタンプレポリマー中、イソシアネート基（−Ｎ＝Ｃ＝Ｏ）が、０．７〜１．２質量％残留していることが好ましい。イソシアネート基がこの下限値未満であるとホットメルト接着剤の接着力の向上効果を得ることができず、この上限値を超えると、空気中の水分との反応によって炭酸ガスが発生し、ホットメルト接着剤が発泡してしまう。また、反応性ウレタンプレポリマーが透湿樹脂に含まれている場合、それの含有率は透湿性樹脂中、５０質量％以下であることが好ましく、５〜５０質量％であることがより好ましく、５〜２５質量％であることが一層好ましい。このような反応性ウレタンプレポリマーとして、具体的に例えば、ＤＩＣ株式会社製のタイフォース（登録商標）シリーズが挙げられる。
【００４５】
ベース層１０及び表面層３０は、透湿防水シート１に主に強度を付与し、透湿防水シート１の運搬時、保管時、及び施工時の取扱い性を向上させるものである。ベース層１０及び表面層３０の不織シートは、異種の不織シートの積層によって形成されている。この不織シートは、例えば、メルトブローン不織シート及び／又はスパンボンド不織シートである。不織シートが積層によって形成されている場合、メルトブローン不織シート（Ｍ）とスパンボンド不織シート（Ｓ）とが、例えば、Ｓ／Ｍ／Ｍ／Ｓのように、スパンボンド不織シート間にメルトブローン不織シートを挟むように積層されていることが好ましい。連続した長繊維であるスパンボンド繊維により高い強度を有するスパンボンド不織シートと、繊維が不規則に配置され互いに重なり合った及び絡み合った極細の短繊維であるメルトブローン繊維により高繊維密度のメルトブローン不織シートとを、積層させることにより透湿防水シート１に高い引張強度、引き裂き強度、及び耐久性と、高い柔軟性とを付与することができる。
【００４６】
さらに、透湿防水シート１が野地板や壁板に固定される際、釘、ねじ、つづり針のような留め具がこれを貫通する（図３参照）。ベース層１０及び表面層３０がＳ／Ｍ／Ｍ／Ｓのような積層シートであることにより、貫通した留め具にメルトブローン不織シートの極細繊維が引っ掛りつつ絡み付いて密着し、この極細繊維が留め具によって開けられた穴と留め具との隙間を確りと塞ぐことができる。そのため、透湿防水シート１に高い釘穴止水性を付与することができる。
【００４７】
メルトブローン不織シートと、スパンボンド不織シートとは、サーマルボンド法、ニードルパンチ法、スパンレース法、及び／又はケミカルボンド法によって互いに接着されていてもよい。ニードルパンチ法によって接着されていると、最表層となるスパンボンド不織シートの表面がより毛羽立って、表面積を増大させることができる。それにより、透湿接着層２０との接着面積を増大させて接着強度を向上させたり、透湿防水シート１の表面層３０の最外面３０ａ及び／又はベース層１０の最外面１０ａを非平滑化させて野地板への固定時に作業者の滑落を防止したりすることができる。
【００４８】
ベース層１０及び表面層３０の不織シートの材料は、透湿接着層２０を形成するホットメルト接着剤の軟化温度（ガラス転移温度）又は融点、及び両側熱圧着ロール４８ａ，４８ｂの表面温度よりも高い耐熱温度を有している熱可塑性樹脂ことが好ましい。この耐熱温度とは、加熱された熱可塑性樹脂が軟化したり溶融したりしない最高温度をいう。それによれば、透湿防水シート１を製造する際の熱圧着工程で、ベース層１０及び表面層３０の不織シートを軟化させたり溶融させたりせずに、不織繊維２１となるホットウェブ４２ａの未硬化不織繊維を押し潰したり融着させたりすることができる（図２参照）。さらに、最外面１０ａ，３０ａが両側熱圧着ロール４８ａ，４８ｂに直に接した際に、それらの平滑化を抑止することができる。
【００４９】
このような材料として具体的に、透湿接着層２０を形成するホットメルト接着剤とは異種の飽和ポリエステル樹脂を挙げることができる。その他に、ポリエチレン及びポリプロピレンのようなポリオレフィンホモポリマー；プロピレン−αオレフィンコポリマー及びエチレン−αオレフィンコポリマーのようなαオレフィン系コポリマー；アラミドのようなポリアミド；ポリウレタン；天然ゴム、合成ゴム、ポリブタジエン系エラストマー、スチレン−ブタジエン系エラストマー、スチレン−イソプレン系エラストマー、及びスチレン−イソブチレン系エラストマーのようなエラストマーが挙げられる。これらは単独で用いてもよいし、混合して用いてもよい。
【００５０】
このように透湿性樹脂を含むホットメルト接着剤によって形成されている透湿接着層２０によれば、繊維形状を維持し複雑に重なったり絡まったりしている不織繊維２１の線条部位２１ａが透湿性・防水性を発現し、繊維形状を喪失して互いに融着した融着部位２１ｂが透湿性・防水性のみならず、界面２２でベース層１０及び表面層３０のメルトブローン繊維及び／又はスパンボンド繊維に面接触して確りと融着していることにより高い強度を発現するという相乗効果によって、透湿防水シート１は、高透湿・高防水・高耐久という特性を兼ね備えている。さらに、ベース層１０及び表面層３０がＳ／Ｍ／Ｍ／Ｓの積層体シートであることによって、メルトブローン不織シート（Ｍ）のメルトブローン極細繊維が留め具に絡まるので、透湿防水シート１は高い釘穴止水性をも有している。
【００５１】
なお、ベース層１０及び表面層３０はＳ／Ｍ／Ｓの積層不織シートであってもよく、メルトブローン不織シート（Ｍ）又はスパンボンド不織シート（Ｓ）の単層不織シートであってもよく、エンボスを有していてもよい。またベース層１０と表面層３０とは同種であっても異種であってもよい。さらにベース層１０及び／又は表面層３０は、遮熱性を向上させるアルミニウムのような金属蒸着層を有していてもよい。またベース層１０及び／又は表面層３０は、それらの最外面１０ａ，３０ａにゴムのような滑り止めを有していてもよい。
【００５２】
各層１０，２０，３０は、吸水性樹脂を含んでいてもよい。それによれば、この吸水性樹脂が雨滴等を吸収するので、雨水が野地板や壁板にまで浸入することをより確実に抑止することができる。このような吸水性樹脂として、ポリアクリル酸塩、ポリスルホン酸塩、無水マレイン酸塩、ポリアクリルアミド、ポリビニルアルコール、ポリエチレンオキシド、及びポリアミンのような合成樹脂；ポリアスパラギン酸塩、ポリグルタミン酸塩、ポリアルギン酸塩、デンプン、セルロース、ポリグリコール、及びこれらの誘導体のような天然物由来高分子が挙げられる。粉末状のこれらの吸水性樹脂を、各層１０，２０，３０の不織繊維に担持させることが好ましい。
【００５３】
本発明の透湿防水シート１の製造方法を、図２を参照しつつ説明する。
【００５４】
まず、第１供給ロール４１及び第２供給ロール４７に、夫々ベース層１０及び表面層３０となるＳ／Ｍ／Ｍ／Ｓ積層不織シートをセットする。飽和ポリエステル樹脂を主成分とするホットメルト接着剤ペレット４２をアプリケータ４３に投入し、１００〜２５０℃、好ましくは１１０〜２３０℃に加熱してこれを溶融する。アプリケータ４３は、窄まった先端であるノズル部４５ａを有するダイ４５の基端に、パイプ４３ａを介してつながっている。ノズル部４５ａは、ノズル部４５ａの先端で開口してパイプ４３ａに一直線に延びて連通しており溶融したホットメルト接着剤を吐出する吐出ノズル４５ａ１と、それを挟むように配置されておりホットエア４６を吹き出す吹出ノズル４５ａ２とを有している。ダイ４５のノズル部４５ａを、吐出ノズル４５ａ１がコンベア４４のベルト４４ａの面に対して１０〜９０°の角度となるように固定する。なお吐出ノズル４５ａ１の孔径Ｄを、例えば、２００〜１０００μｍ、好ましくは３００〜７００μｍとしているダイ４５を好適に用いることができる。
【００５５】
溶融したホットメルト接着剤を、ノズル部４５ａを有するダイ４５に送る。コンベア４４を動作させて第１供給ロール４１から第１のＳ／Ｍ／Ｍ／Ｓ積層不織シートを、速度５〜１００ｍ／分、好ましくは２０〜４０ｃｍ／分で繰り出す。５〜５０ｇ／ｍ２、好ましくは１０〜３０ｇ／ｍ２の吐出量でノズル部４５ａから吹き出した溶融ホットメルト接着剤を、流速を０．１〜０．７ｃｍ／秒、好ましくは０．２〜０．５ｃｍ／秒とし、温度を１８０〜２５０℃、好ましくは１９０〜２３０℃としているホットエア４６でコンベア４４上のＳ／Ｍ／Ｍ／Ｓ積層不織シートに吹き付け、透湿接着層２０となるホットウェブ４２ａを形成する。このホットウェブ４２ａは、平均繊維径を５〜５０μｍ、好ましくは５〜２０μｍとする未硬化不織繊維を有している。未硬化不織繊維はホットエア４６によって吹き付けられているので、高温かつ未硬化状態で繊維形状をなしており、未硬化不織繊維同士が特定の方向に揃うことなく不揃いで配向することなく重なり合って、あたかも蜘蛛の巣のような網目形をなしたホットウェブ４２ａを形成している。
【００５６】
第２供給ロール４７から表面層３０となる第２のＳ／Ｍ／Ｍ／Ｓ積層不織シートを繰り出して、このホットウェブ４２ａに重ねる。第１のＳ／Ｍ／Ｍ／Ｓ積層不織シート、ホットウェブ４２ａ、及び第２のＳ／Ｍ／Ｍ／Ｓ積層不織シートからなる積層体をすぐさま上側熱圧着ロール４８ａと下側熱圧着ロール４８ｂとの間に通し、ホットウェブ４２ａの両面にＳ／Ｍ／Ｍ／Ｓ積層不織シートを熱圧着する。上側熱圧着ロール４８ａの表面温度は８０〜１８０℃、好ましくは８０〜１３０℃であり、下側熱圧着ロール４８ｂの表面温度は８０〜１８０℃、好ましくは８０〜１３０℃である。両側熱圧着ロール４８ａ，４８ｂの表面温度は、飽和ポリエステル樹脂含有ホットメルト接着剤の軟化点以上かつＳ／Ｍ／Ｍ／Ｓ積層不織シートの最表層を形成する樹脂の軟化点未満であれば、同一であっても、互いに異なっていてもよい。
【００５７】
この熱圧着工程において、ホットウェブ４２ａ中の未硬化状態のメルトブローン繊維は、両側熱圧着ロール４８ａ，４８ｂの押圧により押し潰されて一部が扁平し、それら同士が密着し、それらの一部で扁平した繊維形状を維持したまま融着する。ここで、ホットウェブ４２ａに重ねられたＳ／Ｍ／Ｍ／Ｓ積層不織シートであるベース層１０及び表面層３０中の繊維密度差によって、両側熱圧着ロール４８ａ，４８ｂの押圧力はホットウェブ４２ａに均一に掛からない。
【００５８】
そのため、この押圧力の集中を受けたホットウェブ４２ａの未硬化不織繊維は、ホットメルト接着剤の軟化点以上の温度条件下、高圧で押し潰されることによって、互いに広がりながらシート状へと変形しつつ融着して融着部位２１ｂとなり、界面２２に存在する融着部位２１ｂがベース層１０及び表面層３０の繊維に押し付けられてそれらに面接触する。一方、Ｓ／Ｍ／Ｍ／Ｓ積層不織シートが両側熱圧着ロール４８ａ，４８ｂの押圧力の一部を吸収することによって応力緩和を受けた未硬化不織繊維は、それら同士の距離が短縮され、雨滴等を透過させない最大８０μｍの間隙を有する線条部位２１ａとなる。未硬化不織繊維が冷却されることによって、不織繊維２１を有する透湿接着層２０が形成される。透湿防水シート１が完成する。完成した透湿防水シート１を冷却した後、巻取ロール４９で巻取る。
【００５９】
このように透湿防水シート１の製造方法によれば、一本のラインで透湿接着層２０を形成しながら各層１０，２０，３０を積層でき、たった１回の熱圧着工程でこれらを接着できる。さらに、皺を生じ易く高価な透湿防水性フィルムを要しないので、安価に、かつ速やかに透湿防水シート１を製造することができる。
【００６０】
なお透湿防水シート１を冷却する際、これを、室温〜５０℃まで、例えば５℃／分、好ましくは１０℃／分、より好ましくは１５℃／分で降温するように急冷することが好ましい。それによれば、ホットメルト接着剤中の飽和ポリエステル樹脂の結晶化を抑制し、より高い透湿性を発現する非結晶性ポリエステル樹脂を含む透湿接着層２０を得ることができる。
【００６１】
透湿防水シート１は、木造家屋の屋根の下地として好適に使用することができる。図３に、透湿防水シート１が木造家屋５０に適用されている様子の一部切欠き斜視図を示す。木造家屋５０の屋根５１は、多数のスレート瓦５１ｂで葺かれている。
【００６２】
透湿防水シート１が、屋根５１の野地板５１ｃの上に一様に敷かれている。透湿防水シート１は、これを貫通したつづり針５３によって野地板５１ｃに固定されている。また桟木５１ａを野地板に固定している釘５２が、透湿防水シート１を貫通している。桟木５１ａにスレート瓦５１ｂが固定されている。屋根５１は、時として強雨に曝される。それにより、例えスレート瓦５１ｂ間から雨滴が浸入したとしても、透湿防水シート１は、高い防水性を有しているので、雨滴を野地板５１ｃにまで浸入させない。さらに万一、多量の雨水がスレート瓦５１ｂと透湿防水シート１との間に流れ込んだとしても、高防水性の透湿防水シート１は、各層１０，２０，３０で剥離せず、雨水の浸入を確実に防止することができる。
【００６３】
一方、木造家屋５０内で暖房が使用されたり、火を用いた調理がなされたりすることにより生じる水蒸気は、上昇して木造家屋５０内の小屋裏に到達する。透湿防水シート１は、高い透湿性を有しているので、この水蒸気を速やかに透過して屋外へ放出することができる。その結果、特に冬季において低温の屋外と木造家屋５０内との寒暖差が大きく野地板５１ｃに結露を生じやすい環境下であっても、この透湿防水シート１によれば、結露を生じさせず、桟木５１ａ、野地板５１ｃ、及び小屋裏で露出した柱や梁にカビを生じたり腐朽させたりしない。
【００６４】
透湿防水シート１の最外面１０ａ，３０ａは、それの製造過程で両側熱圧着ロール４８ａ，４８ｂに直に接しているものの、軟化したり溶融したりしていないことにより平滑でないので、透湿防水シート１を野地板５１ｃに敷いたり、その後桟木５１ａを固定したりする際、透湿防水シート１上を歩く作業者が滑ったり、屋根５１から転落したりしない。このように透湿防水シート１は、作業者の安全と作業性の向上とに資する。
【００６５】
透湿防水シート１は、木造家屋５０の外壁５４の下地としても好適に使用できる。この場合、透湿防水シート１で壁板５４ａを覆ってこれを固定することが好ましい。外壁５４は、透湿防水シート１の上に、ラス５４ｂ、モルタル５４ｃ及び塗装膜５４ｄがこの順で重ねられている。透湿防水シート１は外壁５４に使用された場合であっても、優れた防水性によって外壁５４内に雨水を浸入させず、さらに透湿性によって外壁５４に結露を発生させない。
【実施例】
【００６６】
以下に、本発明を適用した透湿防水シートの実施例を示す。
【００６７】
（実施例１）
実施例の透湿防水シートを次のように作製した。飽和ポリエステル樹脂のペレット（日本合成化学工業株式会社製、商品名：ポリエスター）の１０ｋｇと、反応性ウレタンプレポリマーのペレット（ＤＩＣ株式会社製）の３ｋｇとを混合して、透湿性樹脂を含むホットメルト接着剤のペレットを調製し、１２０℃で溶融した。ポリプロピレン製Ｓ／Ｍ／Ｍ／Ｓ積層不織シートを、供給ロールから２０ｍ／分の速度で繰り出した。溶融したホットメルト接着剤をダイから吐出量８００ｇ／分で、吐出量２〜３ｍ３／分のホットエアとともにＳ／Ｍ／Ｍ／Ｓ積層不織シート上に吹き付けた。それにより、２０ｇ／ｍ２の目付と、１０〜５０μｍの平均径とを有し、極細の未硬化メルトブローン不織繊維が網目状に重なったホットウェブを得た。このホットウェブに別なポリプロピレン製Ｓ／Ｍ／Ｍ／Ｓ積層不織シートを重ねた直後、この２枚のＳ／Ｍ／Ｍ／Ｓ積層不織シートとこれらに挟まれ未硬化のホットウェブとからなる積層シートを１００℃の表面温度に調節された上下熱圧着ロール間に通して熱圧着して透湿防水シートを作製した。この透湿防水シートに冷風を吹き付けて、１０〜１５℃／分で室温まで冷却した後、巻き取った。その結果、実施例１の透湿防水シートが得られた。
【００６８】
（実施例２）
ホットメルト接着剤のペレットとして、実施例１で用いた飽和ポリエステル樹脂のペレットのみを用いたこと、このホットメルト接着剤の溶融温度を１９０℃としたこと、及びホットエアの吐出量を５〜７ｍ３／分としたこと、以外は、実施例１と同様に操作して実施例２の透湿防水シートを作製した。なお、実施例２のホットウェブの平均径は３０μｍであった。
【００６９】
（透湿性及び耐久性試験）
ＪＩＳ  Ａ６１１１（２０１６）に準拠して、透湿性としての透湿抵抗、及び耐久性としての耐水圧を夫々測定した。なお同規格に規定される透湿抵抗は、外壁用透湿防水シートＡで０．１９（ｍ２・ｓ・Ｐａ／μｇ）以下、外壁用透湿防水シートＢで０．１３（ｍ２・ｓ・Ｐａ／μｇ）以下、及び屋根用透湿防水シートで０．６５（ｍ２・ｓ・Ｐａ／μｇ）以下であり、その耐久性における耐水圧は外壁用、屋根用ともに８ｋＰａ以上である。測定結果を表１に示す。
【００７０】
【表１】
2019014072.tif 000003
【００７１】
表１から分かるように、本発明を適用した透湿防水シートは、低い透湿抵抗と高い耐水圧を示し、透湿性及び耐久性に優れている。特に実施例１の透湿防水シートは、ＪＩＳ  Ａ６１１１（２０１６）の外壁用透湿防水シートの規格を大きく下回る透湿抵抗とそれを大きく上回る耐水圧を有していることから、屋根用のみならず外壁用としても用いることができるものであった。
【産業上の利用可能性】
【００７２】
本発明の透湿防水シートは、家屋の屋根や外壁の下地に用いられる。本発明の透湿防水シートの製造方法は、高い透湿性、防水性、及び耐久性を有する透湿防水シートを安価にかつ速やかに製造するのに用いられる。
【符号の説明】
【００７３】
１は透湿防水シート、１０はベース層、１０ａは最外面、２０は透湿接着層、２１は不織繊維、２１ａは線条部位、２１ｂは融着部位、２２は界面、３０は表面層、３０ａは最外面、４１は第１供給ロール、４２はホットメルト接着剤ペレット、４２ａはホットウェブ、４３はアプリケータ、４３ａはパイプ、４４はコンベア、４４ａはベルト、４５はダイ、４５ａはノズル部、４５ａ１は吐出ノズル、４５ａ２は吹出ノズル、４６はホットエア、４７は第２供給ロール、４８ａは上側熱圧着ロール、４８ｂは下側熱圧着ロール、４９は巻取ロール、５０は木造家屋、５１は屋根、５１ａは桟木、５１ｂはスレート瓦、５１ｃは野地板、５２は釘、５３はつづり針、５４は外壁、５４ａは壁板、５４ｂはラス、５４ｃはモルタル、５４ｄは塗装膜、Ｄは孔径である。
【図１】
2019014072.tif 000004
【図２】
2019014072.tif 000005
【図３】
2019014072.tif 000006
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
透湿性樹脂を含むホットメルト接着剤で形成された不織繊維による水滴非透過性で透湿性の間隙、多孔及び／又は融着部位を有し前記ホットメルト接着剤による接着性を有する透湿接着層の両面に、不織シートが前記透湿接着層の一部の前記融着部位で夫々融着しており、前記不織シートが、メルトブローン不織シートとスパンボンド不織シートとの積層シートであることを特徴とする透湿防水シート。
【請求項２】
前記透湿性樹脂の主成分が、飽和ポリエステル樹脂であることを特徴とする請求項１に記載の透湿防水シート。
【請求項３】
前記透湿性樹脂が、反応性ウレタンプレポリマーを含んでいることを特徴とする請求項２に記載の透湿防水シート。
【請求項４】
前記融着部位が、前記透湿接着層と前記不織シートとの界面で、前記メルトブローン不織シートのメルトブローン繊維及び／又はスパンボンド不織シートのスパンボンド繊維に面接触して融着していることを特徴とする請求項１から３のいずれかに記載の透湿防水シート。
【請求項５】
前記透湿接着層の目付が、１０〜５０ｇ／ｍ２であることを特徴とする請求項１から４のいずれかに記載の透湿防水シート。
【請求項６】
透湿性樹脂を含むホットメルト接着剤を熱溶融する工程と、これを第１不織シートの一方の面に吹き付けて不織繊維同士を重ねたホットウェブを形成する工程と、前記ホットウェブに第２不織シートを重ねる工程と、前記第１不織シート、前記ホットウェブ、及び前記第２不織シートからなる積層体に熱圧着加工を施すことにより前記不織繊維の少なくとも一部を押し潰しながらそれら同士を融着させつつ前記第１不織シート及び前記第２不織シートを前記ホットウェブに圧着してそれら不織シートに挟まれた透湿接着層を形成する工程とを、有することを特徴とする透湿防水シートの製造方法。
【請求項７】
前記ホットウェブ中の前記不織繊維が、最大で５０μｍの繊維径を有していることを特徴とする請求項６に記載の透湿防水シートの製造方法。
【請求項８】
前記熱圧着加工を施す際の前記不織繊維が、未硬化であることを特徴とする請求項６又は７に記載の透湿防水シートの製造方法。
【手続補正２】
【補正対象書類名】明細書
【補正対象項目名】０００８
【補正方法】変更
【補正の内容】
【０００８】
前記の目的を達成するためになされた本発明の透湿防水シートは、透湿性樹脂を含むホットメルト接着剤で形成された不織繊維による水滴非透過性で透湿性の間隙、多孔及び／又は融着部位を有し前記ホットメルト接着剤による接着性を有する透湿接着層の両面に、不織シートが前記透湿接着層の一部の前記融着部位で夫々融着しており、前記不織シートが、メルトブローン不織シートとスパンボンド不織シートとの積層シートであるものである。
【手続補正３】
【補正対象書類名】明細書
【補正対象項目名】００１１
【補正方法】削除
【補正の内容】